(57)【要約】【課題】歯についた強固な汚れや、黄ばみ、変色、歯周病の予防等には専門の歯科医の治療を受ける必要がある。専門の歯科医では最近研磨材を水や空気又はそれらの混合体をとともに圧力をかけて歯面に吹き付けるブラスト法により歯面及び歯茎をクリーンにする治療が行われている。かかる目的のための歯面研掃剤としては通常重曹またはアルミナ（酸化アルミニウム）が使用されている。しかしながら治療上研掃性、取り扱い易さの点で不十分であった。【解決手段】  本発明は前記の重曹やアルミナの欠点を改善するべく、人体に安全な球状のリン酸三カルシウム（ＴＣＰ）またはＨＡＰと重曹を混合した材料を使用するものである。ＴＣＰ及びＨＡＰを使用した研掃材は歯に強固に付着した汚れを落とすと共に人体に無害であり歯や歯根とのなじみがよいため口内に残留しても悪影響がなく歯の修復にも役立つ。また重曹と混合して使用することにより治療後の水洗による除去が容易となる。【選択図】図１
2007246501.tif 000002
【特許請求の範囲】
【請求項１】
リン酸カルシウム微粉末と重炭酸ソーダの微粉末を混合した事を特徴とするブラスト用の歯面研掃材
【請求項２】
リン酸カルシウムがβ−リン酸三カルシウム又はヒドロキシアパタイトであることを特徴とする請求項１の歯面研掃材
【請求項３】
重炭酸ソーダの微粉末と混合するβ−リン酸三カルシウム又はヒドロキシアパタイトの混合比率が重量比で５〜９５％であることを特徴とする請求項１の歯面研掃材
【請求項４】
β−リン酸三カルシウム又はヒドロキシアパタイトが球形に近い多結晶集合体であることを特徴とする請求項１の歯面研掃材
【請求項５】
β−リン酸三カルシウム又はヒドロキシアパタイトの平均粒径が２０〜９０μであることを特徴とする請求項１の歯面研掃材
【発明の詳細な説明】
【技術分野】
【０００１】本発明は歯科医において歯面の清掃、審美、歯周病予防等の目的で使用される歯面研掃材に関するものである。
【背景技術】
【０００２】本発明はリン酸カルシウムの中でも人間の骨の成分に近い硬質のβ−リン酸三カルシウム（以下β−ＴＣＰと略称する）又はヒドロキシアパタイト（以下ＨＡＰと略称する）の球状微粉末を合成し、この粉末を重炭酸ソーダ（以下重曹と略称する）と混合することにより、特に媒体としての空気又は水と共にブラストする歯面研掃材として利用する目的で開発されたものである。
【発明の開示】
【発明が解決しようとする課題】
【０００３】従来家庭においてはいわゆる練り歯磨きとして各種の歯磨き剤が歯ブラシとともに使用されている。しかしながら歯についた強固な汚れや、黄ばみ、変色、歯周病の予防等には専門の歯科医の治療を受ける必要がある。専門の歯科医では研磨機器を使用したり機械的に歯石を除去したりしてきたが最近研磨材を水や空気又はそれらの混合体をとともに圧力をかけて歯面に吹き付けるブラスト法により歯面及び歯茎をクリーンにする治療が行われている。【０００４】かかる目的のための歯面研掃材としては通常重曹またはアルミナ（酸化アルミニウム）が使用されている。しかしながら重曹は人体に対する悪影響が小さくまた安価であり、研掃後の除去が容易であるが研掃力が弱いという欠点があった。またアルミナは硬度が非常に高いので研掃力が高い長所はあるが研掃後に完全に除去がしにくく歯茎に微量が残留しやすい、また研掃力が強すぎるという欠点があった。
【課題を解決するための手段】
【０００５】  本発明は前記の重曹やアルミナの欠点を改善して、人体に安全で適度な研掃力をもった材料としてリン酸三カルシウムまたはＨＡＰを使用するものである。リン酸カルシウムには多くの化合物が知られているがそのなかでβーＴＣＰ及びＨＡＰは材質が硬くまた微粒子状の粉末とすることができる。【０００６】  リン酸三カルシウムは化学式［化１］Ｃａ３（ＰＯ４）２で示される化合物で結晶構造が単斜晶系に属する高温安定型のα−ＴＣＰと菱面体晶系に属し低温安定型のβ−ＴＣＰが知られている。本発明はＴＣＰのうちでも低温安定型の硬度の高いβ−ＴＣＰを使用する。【０００７】  またＨＡＰは化学式［化２］Ｃａ１０（ＰＯ４）６（ＯＨ）２示されるリン酸カルシウム化合物であり骨や歯の成分と類似している。【０００８】  βーＴＣＰ及びＨＡＰは人体に無害でありまた人体とのなじみが良いためたとえ口内に残留しても悪影響がない。
またβーＴＣＰ及びＨＡＰを使用した研掃材は歯に強固に付着した汚れを落とすと共に歯や歯根とのなじみがよいため例え残留しても歯の修復にも役立つ。【０００９】  またβーＴＣＰはインプラントの表面にトレース的に残留した場合顎骨との間に骨伝導作用があるとの報告もある。
混合するβーＴＣＰ及びヒドロキシアパタイトはシャープなエッジを持った粒子よりも球状粒子の方が流体と共にノズルから噴射する際の流動性が高く優れている。【００１０】  βーＴＣＰ及びＨＡＰはリン酸カルシウム系の材料の中では化学的に安定で硬度が高くその硬度はモース硬度５で重曹のモース硬度２．５に比較して高く、アルミナのモース硬度９と比較すると低い。【００１１】  一般に歯のエナメル質の硬さはモース硬度６〜７とされており本発明に使用されるβーＴＣＰ及びＨＡＰよりは高いのでこの値より少し小さなβーＴＣＰ及びＨＡＰはエナメル質を傷める事がなく、汚れ歯垢等を除去するには最適である。そしてβーＴＣＰ及びＨＡＰに硬度の低い重曹と適当な比率で混ぜ合わせる事により研掃力を適度に調整する事ができる。【００１２】  またβーＴＣＰ及びＨＡＰは水に難溶性であるため治療後の歯肉と歯の間のポケット部等に付着した研掃材を水等で除去しにくいという欠点があるが水溶性である重曹と一緒に研掃材として使用すれば除去が容易であるという長所がある。【００１３】  使用されるβーＴＣＰ及びＨＡＰは粉末結晶状の材料で球状の多結晶体が望ましい。これは噴霧するときの流動性が良くまた歯肉等に突き刺さる事がないためである。また混合される重曹は不定型でも球形でもよい。これは主に研掃作用がＨＡＰ，ＴＣＰにより行われるためである。【００１４】  また球状のβーＴＣＰ、ＨＡＰの粉末の粒径は２０〜９０ミクロンが適当である。あまり粒子が小さいと粉末が凝集しやすいため流動媒体と共に吹き付ける際の流動性が悪くまた粒子の形状が大きすぎると吹きつけ用の機器のノズルの径は小さいため噴出性が悪くなるためである。【００１５】  粒子の径はあまり大きすぎると流体で吹き付ける場合に流動性が悪くまた流体が流動装置のノズルを通りにくくなるので９０ミクロン以下が望ましい。しかし粒子があまり小さすぎると研掃力が小さくなるため２０ミクロン以上とする事が望ましい。【００１６】  球状のβーＴＣＰ及びＨＡＰを製造する方法としては大別すれば２つの方式がある。メカノケミカル法と湿式法である。原料の微粉末はいずれの方法で合成してもよいがこの原料は水と混和されたスラリー状とした後スプレードライ法により微結晶の集合体粒子に加工される。微粒子状の粉末は８００℃で仮焼した後１０００〜１１５０℃で本焼成を行った後篩により２０〜９０ミクロンの粒径の粉末を分取する。【００１７】  得られた球状の粉末は重曹粉末と混合される。重曹の量は使用目的例えば審美、着色の除去、歯垢の除去等によって異なるがβーＴＣＰ及びＨＡＰの比率が増加するほど研掃力は高くなる。また混合する重曹の粒子の粒径はほぼβーＴＣＰ及びＨＡＰとほぼ同じにすることが望ましい。
重曹の粒子の大きさは吹き付け用のノズルを通れる大きさであればよい。また粒子の形状も特に限定するものではない。
また混合される重曹の粒形は球状が望ましいがこれに限定されるものではない。【００１８】  混合されるβーＴＣＰ及びＨＡＰの量は少なすぎると研掃力が小さいので少なくとも５％は必要でありまた多すぎると使用後（治療後）水で洗い流しにくくなるので９５重量％程度が適当である。
【発明の効果】
【００１９】本発明は重曹とβ−ＴＣＰまたはＨＡＰとの混合研掃材により優れた歯面の清掃、審美、歯周病予防等を達成できるようにしたものである。これは適度な研掃性を持ったβ−ＴＣＰまたはＨＡＰと、水に溶解性があり研掃性を調節できる重曹を混合した事による効果である。
【発明を実施するための最良の形態】
【実施例】
【００２０】以下にβーＴＣＰ及びＨＡＰと重曹を混合したブラスト用の研掃材の例を示す。
【実施例１】
【００２１】平均粒径４４ミクロンのβ−ＴＣＰ５０重量％と平均粒径５３ミクロンの重曹粉５０重量％を混合してブラスト用の研掃材を構成した。この粉末をデルデント社のブラスト用の装置を用いて水、空気の混合媒体を使用して吹き付ける事により歯の周囲及び歯面の歯垢を除去した。１本の歯の歯垢を約２０秒で除去することができた。そして歯の周辺を水洗する事により粉末をきれいに除去することができた。
【実施例２】
【００２２】平均粒径３６ミクロンのヒドロキシアパタイト４０重量％と平均粒径４５ミクロンの重曹粉末６０重量％を混合して吹き付け用の研掃材を構成した。この粉末をダンビル社ブラスト用の装置を使用してエアーと共に前歯の歯面に吹き付け研掃を行った。歯のエナメル質を傷めることなく黄ばみを除去することができた。そして歯の周辺を水洗する事により粉末をきれいに除去することができた。
【実施例３】
【００２３】平均粒径６２ミクロンのβ−ＴＣＰ７５重量と平均粒径５５ミクロンの重曹粉末２５重量％を混合して吹き付け用の研掃材を構成した。この粉末をデルデント社のブラスト用装置を使用して水、空気の混合媒体と共に歯面に吹き付け研掃し歯周病予防のための歯垢除去を行った。１本の歯に関して約２５秒で歯垢を除去し清掃することができた。そして歯の周辺を水洗する事により粉末をきれいに除去することができた。
【図面の簡単な説明】
【００２４】
【図１】本発明におけるβ−ＴＣＰの球状の粒子の電子顕微鏡像の１例を示す写真である．
【符号の説明】
【００２５】  １：球状粒子
【図１】
2007246501.tif 000003